ГРАНУЛИРОВАННЫЙ АКТИВНЫЙ ОКСИД АЛЮМИНИЯ И СПОСОБ ЕГО ПРИГОТОВЛЕНИЯ

2
2
3
-1
-1
1. Гранулированный активный оксид алюминия, представляющий собой по фазовому составу эта- и/или гамма- форму, характеризующийся прочностью на раздавливание по образующей 16-85 кг/см, удельной поверхностью 180-395 м/г, суммарным объемом пор 0,37-0,56 м/г, влагоемкостью 0,38-0,83 мл/г и одновременным присутствием на поверхности ОН-центров с полосой поглощения 3775 см и сильных Льюисовских кислотных центров с полосами поглощения выше 2215 см.
2
2
3
-1
-1
2. Способ получения гранулированного активного оксида алюминия эта- и/или гамма-формы пластификацией в присутствии неорганических и/или органических веществ из гидроксида алюминия или смеси гидроксида и оксида алюминия, сушкой и термической обработкой полученных гранул, отличающийся тем, что используют гидроксид алюминия псевдобемитной или байеритной структуры, получаемые терморазложением гидраргиллита под действием центробежных сил при тонкослойном распределении гидраргиллита на вращающейся и нагретой до температуры 330-600°С поверхности и времени контакта 0,1-2,0c с получением псевдоаморфной структуры продукта терморазложения гидраргиллита, с последующей гидратацией водными растворами кислот или щелочей при рН 5-11, соотношении жидкость к твердом, равному, 1-10:1, температуре 10-80°С при постоянном перемешивании в течение 24-168 ч или смесь гидроксида и оксида алюминия гамма- или эта-формы, полученного из этих гидроксидов, при этом получают гранулированный активный оксид алюминия, представляющий собой по фазовому составу эта- и/или гамма-форму, характеризующийся прочностью на раздавливание по образующей 16-85 кг/см, удельной поверхностью 180-395 м/г, суммарным объемом пор 0,37-0,56 м/г, влагоемкостью 0,38-0,83 мл/г и одновременным присутствием на поверхности ОН-центров с полосой поглощения 3775 см и сильных Льюисовских кислотных центров с полосами поглощения выше 2215 см.
2
3
3. Способ по п.2, отличающийся тем, что в качестве неорганических веществ применяют азотную или соляную кислоту в соотношении 0,15-0,30 моль кислоты/моль АlO.
3
2
3
4. Способ по п.2, отличающийся тем, что в качестве органических веществ применяют уксусную кислоту в соотношении 0,15-0,3 моль СНСООН/моль АlO.
5. Способ по п.2, отличающийся тем, что термическую обработку полученных гранул активного оксида алюминия ведут при температуре 500-800°С.